(57)【特許請求の範囲】
【請求項１】
ガソリン留分の水素化脱硫方法であって、当該ガソリン留分と、水素と、触媒と、を接触させ、当該触媒が硫化されており、当該接触が以下の条件：
・  ２００℃〜４００℃の温度範囲；
・  １〜２．５ＭＰａの範囲の全圧；
・  １〜１０時間-１の範囲の空間速度（触媒の量に対するフィードの体積流量として定義される）；
・  １００〜６００ＮＬ／Ｌの範囲の水素／ガソリンフィードの体積比；
において実施される、方法であり、
当該触媒は、アルミナベースの担体と、少なくとも１つのＶＩＢ族の金属と、少なくとも１つのＶＩＩＩ族の金属と、リンと、を含み、
前記触媒の比表面積が、４０〜９５ｍ２／ｇの範囲であり、
触媒の単位表面積あたりのＶＩＢ族の金属の原子数として表される、前記ＶＩＢ族の金属の密度が、触媒のｎｍ２あたり、ＶＩＢ族の金属の原子数７〜３０の範囲であり、
前記触媒が、前記担体上に、前記ＶＩＢ族の金属と、前記ＶＩＩＩ族の金属と、前記リンとを含浸させて、含浸した触媒前駆体を得て、次いで前記含浸した触媒前駆体を２００℃未満の温度で乾燥させて、その後の焼成を行わないことにより調製され、
前記ＶＩＢ族の金属の含量が、触媒総重量に対する当該ＶＩＢ族金属の酸化物として３重量％〜３５重量％の範囲であり、
前記ＶＩＩＩ族の金属の含量が、触媒総重量に対する当該ＶＩＩＩ族金属の酸化物として０．１重量％〜１０重量％の範囲であり、
前記リンの含量が、触媒総重量に対するＰ２Ｏ５として０．３重量％〜１０重量％の範囲である、水素化脱硫方法。
【請求項２】
（ＶＩＩＩ族の金属）／（ＶＩＢ族の金属）のモル比が、０．１〜０．８の範囲であり、リン／（ＶＩＢ族の金属）のモル比が、０．１〜０．７の範囲である、請求項１に記載の水素化脱硫方法。
【請求項３】
前記触媒の比表面積が、５０〜９０ｍ２／ｇの範囲である、請求項１または２に記載の水素化脱硫方法。
【請求項４】
前記ＶＩＢ族の金属の密度が、触媒のｎｍ２あたりＶＩＢ族の金属原子数７〜２５の範囲である、請求項１〜３のいずれか一項に記載の水素化脱硫方法。
【請求項５】
前記ＶＩＢ族の金属が、タングステン及びモリブデンから選択され、前記ＶＩＩＩ族の金属が、ニッケル及びコバルトから選択される、請求項１〜４のいずれか一項に記載の水素化脱硫方法。
【請求項６】
前記ＶＩＢ族の金属が、モリブデンであり、前記ＶＩＩＩ族の金属が、コバルトである、請求項５に記載の水素化脱硫方法。
【請求項７】
前記アルミナベースの担体が、混練され、成形され、及び焼成されたアルミナゲルから得られる、請求項１〜６のいずれか一項に記載の水素化脱硫方法。
【請求項８】
前記触媒が、酸素及び／又は窒素を含有する少なくとも１つの有機化合物を更に含む、請求項１〜７のいずれか一項に記載の水素化脱硫方法。
【請求項９】
前記有機化合物が、カルボン酸、アルコール、アルデヒド、エステル、アミン、アミノカルボン酸、アミノアルコール、ニトリル及びアミドから選択される、請求項８に記載の水素化脱硫方法。
【請求項１０】
前記有機化合物が、エチレングリコール、トリエチレングリコール、グリセロール、１５０〜１５００の分子量のポリエチレングリコール、アセトフェノン、２，４−ペンタン
ジオン、ペンタノール、酢酸、マレイン酸、シュウ酸、酒石酸、ギ酸、クエン酸、Ｃ１−Ｃ４ジアルキルスクシネート、少なくとも６つのグルコピラノース単位がα（１−４）結合した環状オリゴ糖類、エチレンジアミン、テトラメチル尿素、アミノ三酢酸、１，２−シクロヘキサンジアミン四酢酸、モノエタノールアミン、アセトニトリル、Ｎ−メチルピロリドン、ジメチルホルムアミド及びエチレンジアミン四酢酸から選択される、請求項９に記載の水素化脱硫方法。
【請求項１１】
前記触媒が、
ａ）１つ又は複数の含浸工程において、前記アルミナベースの担体上に、前記ＶＩＩＩ族の金属と、前記ＶＩＢ族の金属と、前記リンと、を堆積させて、含浸した触媒前駆体を得る工程；
ｂ）２００℃未満の温度で前記含浸した前駆体を乾燥させ、その後の焼成を行わずに、乾燥触媒を得る工程；を含む方法によって調製されたものである、請求項１〜７のいずれか一項に記載の水素化脱硫方法。
【請求項１２】
前記触媒が、
ｉ）１つ又は複数の含浸工程において、前記アルミナベースの担体上に、前記ＶＩＩＩ族の金属と、前記ＶＩＢ族の金属と、前記リンと、酸素及び／又は窒素を含有する少なくとも１つの有機化合物と、を堆積させて、含浸した触媒前駆体を得る工程；
ｉｉ）２００℃未満の温度で前記含浸した前駆体を乾燥させ、その後の焼成を行わずに、乾燥触媒を得る工程；を含む方法によって調製されたものである、請求項８〜１０のいずれか一項に記載の水素化脱硫方法。
【請求項１３】
工程ｉ）が連続する以下の工程：
ｉ１）アルミナ担体に、少なくとも１つのＶＩＢ族の金属と、少なくとも１つのＶＩＩＩ族の金属と、リンと、を含有する少なくとも１つの溶液を含浸させて、含浸した担体を得る工程；
ｉ２）工程ｉ１）で得られた前記含浸した担体を、２００℃未満の温度で乾燥させ、その後の焼成を行わずに、乾燥触媒を得る工程；
ｉ３）工程ｉ２）で得られた前記乾燥触媒に、酸素及び／又は窒素を含有する少なくとも１つの有機化合物を含む含浸溶液を含浸させ、ドーピングされた触媒前駆体を得る工程；
ｉ４）場合によっては、工程ｉ３）で得られた前記ドーピングされた触媒前駆体を熟成させる工程；を含む、請求項１２に記載の水素化脱硫方法。
【請求項１４】
前記ガソリンが、接触分解装置から得られるガソリンである、請求項１に記載の水素化脱硫方法。
【発明の詳細な説明】
【技術分野】
【０００１】
本発明は、オイル留分（特にガソリン留分）の水素化脱硫に用いられる水素化処理触媒、並びに、前記触媒の調製方法に関する。
【０００２】
本発明はまた、本発明による触媒を用いた、ガソリン留分の水素化脱硫方法に関する。
【背景技術】
【０００３】
石油精製、あるいは石油化学工業は現在、新しい規制に直面している。実際、近年、次第に全ての国によって採用されつつある、硫黄に関する仕様が厳しくなっており、到達目標の例として、ヨーロッパ及び日本では、市販のガソリン中の硫黄含量が１０ｐｐｍ（重量ベース）であることが挙げられる。接触分解（ＦＣＣ：流動接触分解）、又は非触媒（ｎｏｎ−ｃａｔａｌｙｔｉｃ）分解（コーキング法（ｃｏｋｅｆａｃｔｉｏｎ）、ビスブレーキング法（ｖｉｓｂｒｅａｋｉｎｇ）、蒸気分解法）によって得られるガソリン、すなわち、ガソリンプールにおける硫黄の主要な前駆体は、硫黄含量の減少に関する課題を扱う際に焦点となるものである。
【０００４】
当業者に公知の、硫黄含量を減少させるための１つの手段は、水素及び外部触媒の存在下で、炭化水素留分（特に触媒により接触分解されたガソリン）の水素化処理（又は水素化脱硫）を実施することからなる。しかしながら、この方法は、使用される触媒が十分な選択性を有さない場合には深刻なオクタン価の低下を引き起こすという欠点を有する。このオクタン価の減少は、水素化脱硫に付随する、この種のガソリン中に存在するオレフィン水素化処理と主に関連している。したがって、ガソリンの水素化脱硫は、他の水素化処理方法とは対照的に、２つの相対する条件を満たさなければならない。すなわち、ガソリンの強い水素化脱硫を確実にすること、及び、存在する不飽和化合物の水素化処理を制限すること、である。
【０００５】
例えば、特許文献１は、ガソリンを分留することと、軽い留分をスウィートニングすることと、従来用いられている触媒により重い留分を水素化処理することと、更にＺＳＭ５ゼオライトによりそれを処理して、ほぼ最初のオクタン価となるまで回復させることとからなる方法を提案している。
【０００６】
特許文献２は、高温、低圧及び高い水素／フィード速度の条件下でのＦＣＣガソリンの処理方法を特許請求している。これらの特定の条件下では、脱硫反応により形成されるメルカプタン（Ｈ２Ｓを含む）、並びにオレフィンの形成をもたらす再結合反応は最小化される。
【０００７】
最後に、特許文献３は、多段階工程によって非常に低い残留硫黄含量の実現を可能にするレイアウトを提案している。すなわち、第１触媒による水素化脱硫、液体留分とガス留分の分離、並びに、第２触媒による第２の水素化処理、である。液体とガスの分離を用いることにより、最初の反応器中で形成されるＨ２Ｓを除去して、水素化脱硫とオクタン価減少との間の良好なバランスを得ることができる。
【０００８】
上記の二股の課題に対処するもう一つの方法は、水素化脱硫において活性を有し、かつ、オレフィン水素化処理反応と比較し水素化脱硫において非常に選択的である、水素化脱硫触媒を用いる方法である。
【０００９】
この点について、特許文献４が当技術分野において公知であり、この文献は、活性化コバルト／モリブデン金属相及び高温アルミナ（すなわち８００℃超の温度で焼成）をベースとする担体を含み、４０〜２００ｍ２／ｇの範囲の比表面積を有する水素化脱硫触媒を開示している。前記触媒は、コバルト、モリブデン、及び少なくとも１つの有機化合物の形態の添加物を含有する水溶液の乾式含浸によって得られる。
【００１０】
特許文献５は、少なくとも１つの担体、少なくとも１つのＶＩＩＩ族の元素、少なくとも１つのＶＩＢ族の元素、及びリンを含む選択的水素化脱硫触媒を記載しており、前記触媒は、担体の単位表面積あたりのＶＩＢ族元素の密度が、担体のｍ２あたりＶＩＢ族元素の酸化物２×１０−４〜１８×１０−４ｇの範囲であり、ＶＩＢ族元素に対するリンのモル比が、０．２７〜２の範囲であり、ＶＩＢ族元素の量が、ＶＩＢ族元素の酸化物に対して１重量％〜２０重量％の範囲であり、担体が、１３５ｍ２／ｇ未満の比表面積を有する。
【００１１】
ディーゼル用の水素化処理触媒も知られている。それらは、担体及び少なくとも１つのＶＩＩＩ族の金属と結合した少なくとも１つのＶＩＢ族の金属を含み、２００〜３００  ｍ２／ｇの範囲の比表面積を有し、それゆえ、単位表面積あたりのＶＩＢ族金属の密度（触媒のｎｍ２あたりの、ＶＩＢ族の金属原子数として表す）が７未満である。
【先行技術文献】
【特許文献】
【００１２】
【特許文献１】米国特許第５３１８６９０号明細書
【特許文献２】国際公開第０１／４０４０９号パンフレット
【特許文献３】米国特許第５９６８３４６号明細書
【特許文献４】米国特許出願公開第２００９／３２１３２０号明細書
【特許文献５】欧州特許出願公開第１８９２０３９号明細書
【発明の概要】
【発明が解決しようとする課題】
【００１３】
このように、特に水素化脱硫及び／又は選択性に関する触媒活性の面での触媒性能が向上し、それを使用に供することにより、オクタン価を著しく減少させずに、硫黄含有量の低いガソリンの生産を可能とする、特にガソリン分留用の水素化脱硫触媒に対して、精製業者の多くの関心が注がれている。
【課題を解決するための手段】
【００１４】
本発明は、アルミナベースの担体と、少なくとも１つのＶＩＢ族の金属と、少なくとも１つのＶＩＩＩ族の金属と、リンと、を含む水素化処理触媒であって、
・  前記触媒の比表面積が２０〜１５０ｍ２／ｇの範囲であり、
・  前記触媒の単位表面積あたりのＶＩＢ族の金属の原子数として表される、ＶＩＢ族の金属の密度が、触媒のｎｍ２あたりＶＩＢ族の金属の原子数７〜３０の範囲であり、
前記触媒が、前記担体上に、ＶＩＢ族の金属と、ＶＩＩＩ族の金属と、リンと、を含浸させて触媒前駆体を得て、次いで含浸した触媒前駆体を２００℃未満の温度で乾燥させて、その後の焼成を行わないことにより調製される、水素化処理触媒に関する。
【００１５】
ＶＩＢ族の金属の含量は、通常、触媒総重量に対する前記ＶＩＢ族の金属の酸化物として３重量％〜３５重量％の範囲である。
【００１６】
ＶＩＩＩ族の金属の含量は、通常、触媒総重量に対する前記ＶＩＩＩ族の金属の酸化物として０．１重量％〜１０重量％範囲である。
【００１７】
リン含量は、通常、触媒総重量に対するＰ２Ｏ５として０．３重量％〜１０重量％の範囲である。
【００１８】
好ましくは、（ＶＩＩＩ族の金属）／（ＶＩＢ族の金属）のモル比は、０．１〜０．８の範囲であり、リン／（ＶＩＢ族の金属）のモル比は、０．１〜０．７の範囲である。
【００１９】
本発明の触媒は、好ましくは３０〜１２０ｍ２／ｇの範囲、より好ましくは４０〜９５ｍ２／ｇの範囲、更に好ましくは５０〜９０ｍ２／ｇの範囲の比表面積を有する。
【００２０】
好ましくは、前記ＶＩＢ族の金属の密度は、触媒のｎｍ２あたりＶＩＢ族の金属の原子数が７〜２５の範囲、より好ましくは触媒のｎｍ２あたりＶＩＢ族の金属の原子数が７〜２０の範囲、更に好ましくは触媒のｎｍ２あたりＶＩＢ族の金属の原子数７〜１５の範囲である。
【００２１】
前記ＶＩＢ族の金属は、タングステン及びモリブデンから選択され、前記ＶＩＩＩ族の金属は、ニッケル及びコバルトから選択される。
【００２２】
好ましい実施形態によれば、前記ＶＩＢ族の金属はモリブデンであり、前記ＶＩＩＩ族の金属はコバルトである。
【００２３】
本発明に係る触媒の前記アルミナベースの担体は、混練され、成形され、及び焼成されたアルミナゲルから得られる。
【００２４】
本発明によれば、触媒は酸素及び／又は窒素を含む少なくとも１つの有機化合物を更に含んでもよい。有機化合物は、カルボン酸、アルコール、アルデヒド、エステル、アミン、アミノカルボン酸、アミノアルコール、ニトリル及びアミドから選択されうる。
【００２５】
前記有機化合物は例えば、エチレングリコール、トリエチレングリコール、グリセロール、１５０〜１５００の分子量を有するポリエチレングリコール、アセトフェノン、２，４−ペンタンジオン、ペンタノール、酢酸、マレイン酸、シュウ酸、酒石酸、ギ酸、クエン酸、Ｃ１−Ｃ４ジアルキルスクシネート、少なくとも６つのグルコピラノース単位がα（１−４）結合した環状オリゴ糖類、エチレンジアミン、テトラメチル尿素、アミノ三酢酸（ａｍｉｎｏｔｒｉａｃｅｔｉｃ  ａｃｉｄ）、１，２−シクロヘキサンジアミン四酢酸、モノエタノールアミン、アセトニトリル、Ｎ−メチルピロリドン、ジメチルホルムアミド及びエチレンジアミン四酢酸から選択される。
【００２６】
本発明はまた、前記本発明に係る触媒の調製方法に関し、前記方法は以下の工程を含む：
ａ）１つ又は複数の含浸工程において、アルミナベースの担体上に、ＶＩＩＩ族の金属と、ＶＩＢ族の金属と、リンと、を堆積させて、含浸した触媒前駆体を得る工程；
ｂ）２００℃未満の温度で前記含浸した触媒前駆体を乾燥させ、その後の焼成を行わずに、乾燥触媒を得る工程。
【００２７】
有機添加物をも含有する場合には、本発明に係る触媒は、以下の工程を含む方法により調製される：
ｉ）１つ又は複数の含浸工程において、アルミナベースの担体上に、ＶＩＩＩ族の金属と、ＶＩＢ族の金属と、リンと、酸素及び／又は窒素を含有する少なくとも１つの有機化合物と、を堆積させて、含浸した触媒前駆体を得る工程；
ｉｉ）２００℃未満の温度で前記含浸した前駆体を乾燥させ、その後の焼成を行わずに、乾燥触媒を得る工程。
【００２８】
本発明では、前記工程ｉ）は、連続した以下の工程を含んでもよい：
ｉ１）アルミナ担体に、少なくとも１つのＶＩＢ族の金属と、少なくとも１つのＶＩＩＩ族の金属と、リンと、を含有する少なくとも１つの溶液を含浸させて、含浸した担体を得る工程；
ｉ２）工程ｉ１）で得られた前記含浸した担体を、２００℃未満の温度で乾燥させ、その後の焼成を行わずに、乾燥触媒を得る工程；
ｉ３）工程ｉ２）で得られた前記乾燥触媒に、酸素及び／又は窒素を含有する少なくとも１つの有機化合物を含む含浸溶液を含浸させ、ドーピングされた触媒前駆体を得る工程；
ｉ４）場合によっては、工程ｉ３）で得られた前記ドーピングされた触媒前駆体を熟成させる工程。
【００２９】
最後に、本発明はまた、ガソリン留分の水素化脱硫方法に関し、前記方法は、前記ガソリン留分と、水素と、本発明による硫化された触媒若しくは前記方法のうちの１つによって調製された硫化された触媒と、を接触させることを特徴とする。接触は、以下の条件で実施される：
・  ２００℃〜４００℃の温度範囲；
・  １〜３ＭＰａの範囲の全圧；
・  １〜１０時間−１の範囲の液空間速度（触媒の量に対するフィードの体積流量として定義される）；
・  １００〜６００ＮＬ／Ｌの範囲の水素／ガソリンフィードの体積比。
【００３０】
水素化脱硫工程を用いて処理されるガソリンは、好ましくは、接触分解装置から得られるガソリンである。
【発明の効果】
【００３１】
出願人は本発明において、アルミナベースの担体と、元素の周期律表におけるＶＩＢ族及びＶＩＩＩ族の金属と、リンと、を含む水素化処理触媒を発見した。前記触媒は、硫化の後、改善された水素化脱硫活性を示すのみならず、オレフィン水素化処理反応と比較し、水素化脱硫における高い選択性をも示す。
【発明を実施するための形態】
【００３２】
第１の態様によると、本発明は、アルミナベースの担体と、少なくとも１つのＶＩＢ族の金属と、少なくとも１つのＶＩＩＩ族属の金属と、リンと、を含む水素化処理触媒に関し、前記触媒は以下の特徴を有する：
・  前記触媒の比表面積は、２０〜１５０ｍ２／ｇの範囲であり、
・  触媒の単位表面積あたりＶＩＢ族の金属の原子数として表される、ＶＩＢ族の金属の密度は、触媒のｎｍ２あたり、ＶＩＢ族の金属の原子数７〜３０の範囲であり、
前記担体上に、前記ＶＩＢ族の金属と、前記ＶＩＩＩ族の金属と、前記リンと、を含浸させることによって含浸した触媒前駆体を得て、次いで前記含侵した触媒前駆体を２００℃未満の温度で乾燥させて、その後の焼成を行わないことにより調製される。
【００３３】
本願発明によると、触媒の単位表面積あたりのＶＩＢ族の金属の原子数として表される、ＶＩＢ族の金属の密度（触媒のｎｍ２あたりのＶＩＢ族の金属の原子数）は、例えば以下の式により算出される：
ｄ（ＶＩＢ族の金属）＝（Ｘ×ＮＡ）／（１００×１０１８×Ｓ×ＭＭ）
（式中、
Ｘ＝ＶＩＢ族の金属の重量％；
ＮＡ＝アボガドロ定数（＝６．０２２×１０２３）；
Ｓ＝触媒の比表面積（ｍ２／ｇ）（ＡＳＴＭ  Ｄ３６６３基準に従い測定）；
ＭＭ＝ＶＩＢ族の金属のモル質量（例えばモリブデンの場合、９５．９４ｇ／モル）。
【００３４】
驚くべきことに、本発明者は上記の、ＶＩＢ族及びＶＩＩＩ族の金属と、リンと、を含浸させ、更に、２００℃未満の温度で乾燥させ、その後の焼成工程を経ることなく調製される触媒が、高い水素化脱硫活性を示し、同時に、オレフィン水素化処理反応においてより高い選択性を示すことを見出した。活性の増加は、反応装置の温度が減少しうることを意味し、それにより、従来技術である水素化脱硫触媒（ＨＤＳ）の存在下で得られる性能と比較し、例えば触媒のコーキングによる失活の現象を制限し、それにより、反応装置の寿命を長期化させるという長所を備えつつ、同程度の脱硫性能が得られる。更に、本発明の触媒は、オレフィン水素化処理と比較し、水素化脱硫における高い選択性を示し、これにより、処理済みガソリンのオクタン価の低下を防止するためにオレフィン水素化処理反応が制限されるべき、オレフィンを含むガソリンタイプの炭化水素留分（すなわち、通常３０℃〜２５０℃の範囲の沸点）の水素化処理の際、有利な特徴となる。
【００３５】
本発明の触媒は、このように、活性を有する金属相が堆積した担体を含む。前記担体は、多孔質のアルミナベースの固体であり、それはすなわち、アルミナと、活性を有する金属相を含浸させる工程以外の工程で導入された例えば金属及び／又はドーパントと、を含む。例えば、前記金属及び／又はドーパントは、前記担体の調製（混練、解膠（ｐｅｐｔｉｚｉｎｇ））又はその成型の際に導入される。
【００３６】
好ましくは、前記担体は、アルミナにより構成される。好ましくは、前記アルミナは、δ型、γ型若しくはθ型アルミナ単独、又はそれらの混合物である。
【００３７】
前記アルミナ担体の孔体積は通常、０．４ｃｍ３／ｇ〜１．３ｃｍ３／ｇの範囲、好ましくは０．６ｃｍ３／ｇ〜１．１ｃｍ３／ｇの範囲である。全細孔容積は、ＡＳＴＭ  Ｄ４２８４に従い、１４０°の濡れ角による水銀圧入ポロシメトリー(Rouquerol F.;Rouquerol J.;Singh K.“Adsorption by Powders & Porous Solids:Principle,methodology and applications”(Academic Press,1999)に記載；例えば、Ｍｉｃｒｏｍeｒｉｔｉｃｓ（商標）社の装置（Ａｕｔｏｐｏｒｅ  ＩＩＩ（商標）モデル）を使用）で測定される。
【００３８】
前記アルミナ担体の比表面積は、通常２０ｍ２／ｇ〜２００ｍ２／ｇの範囲、好ましくは２０ｍ２／ｇ〜１８０ｍ２／ｇの範囲、より好ましくは３０ｍ２／ｇ〜１７０ｍ２／ｇの範囲である。本発明において、比表面積は、ＡＳＴＭ  Ｄ３６６３に従い、ＢＥＴ法によって測定され、この方法は、上記著書に記載されている。
【００３９】
アルミナ担体は、有利な形態では、粉末形状若しくはビーズ形状、押出し成形物、ペレット又は不規則かつ非球形の塊の形状であり、それらの具体的な形状は、破砕工程によっても生じ得る。
【００４０】
好ましい実施形態では、本発明の触媒はアルミナ担体を含み、前記担体は、基本的にアルミニウムオキシ（ヒドロキシド）（ＡｌＯ（ＯＨ））タイプの、ベーマイトとして知られている前駆体を含むアルミナゲルから得られる。アルミナゲル（別名ベーマイトゲル）は、ｐＨの調節によって誘導される、塩基性及び／又は酸性のアルミニウム塩溶液の沈殿反応、又は当業者に公知の他の方法(P.Euzen,P.Raybaud,X.Krokidis,H.Toulhoat,J.L.Le Loarer,J.P.Jolivet,C.Froidefond「Alumina,in Handbook of Porous Solids」、F.Schuth,K.S.W.Sing,J.Weitkamp,Wiley-VCH、Weinheim,Germany,2002,pp.1591-1677)により合成されうる。
【００４１】
一般に、前記沈殿反応は、５℃〜８０℃の範囲の温度、及びｐＨ６〜１０の範囲で実施される。好ましくは、前記温度は３５℃〜７０℃の範囲であり、前記ｐＨは６〜１０の範囲である。
【００４２】
一実施形態では、前記アルミナゲルは、酸性アルミニウム塩の水溶液を塩基性溶液と接触させることにより得られる。例えば、前記酸性アルミニウム塩は、硫酸アルミニウム、硝酸アルミニウム又は塩化アルミニウムからなる群から選択される。好ましくは、前記酸性塩は硫酸アルミニウムである。前記塩基性溶液は、好ましくは水酸化ナトリウム溶液又は水酸化カリウム溶液から選択される。あるいは、アルミン酸ナトリウム及びアルミン酸カリウムからなる群から選択されうるアルミニウム塩類のアルカリ性溶液を、酸性溶液と接触させてもよい。非常に好ましい変形例では、前記ゲルは、アルミン酸ナトリウムの溶液を硝酸と接触させることによって得られる。アルミン酸ナトリウム溶液は、好ましくは１０−５〜１０−１モル／Ｌの範囲の濃度であり、より好ましくは、１０−４〜１０−２モル／Ｌの範囲の濃度である。別の実施形態では、前記アルミナゲルは、酸性アルミニウム塩の水溶液をアルミニウム塩のアルカリ性溶液と接触させることによって得られる。沈殿工程の後、得られるアルミナゲルは、その後、好ましくは酸性溶媒中で混合する工程に供される。使用する酸は、例えば硝酸であってもよい。この工程は既知の装置（例えばＺアームミキサー、グラインダーミキサー又は連続式の１軸若しくは２軸スクリュー）を使用して実施され、前記ゲルはペーストの粘稠度を有する生成物に変化する。
【００４３】
有利な実施形態では、「多孔形成剤」として知られている１つ又は複数の化合物を混合溶媒に添加する。これらの化合物は、加熱すると分解する特性を有することにより、担体に多孔性を生じさせる。例えば、木粉、木炭、タール及びプラスチック材料が、多孔形成剤として使用されうる。
【００４４】
押出し成形物の形状の担体が必要な場合、混練の後得られるペーストを、例えば押出し型に通す。通常、前記押出し成形物は、０．４〜１００ｍｍの範囲、好ましくは０．５〜１００ｍｍの範囲、より好ましくは範囲０．５〜１０ｍｍの範囲、更に好ましくは、０．４〜４ｍｍの範囲の直径を有する。これらの押出し成形物は、円筒形、多葉形（ｍｕｌｔｉ−ｌｏｂｅｄ）（例えば三葉形若しくは四葉形）の形状であってもよい。
【００４５】
成形後、前記担体を、場合によっては、熱処理に供する前に乾燥させる。例えば、前記乾燥は、１００℃〜２００℃の範囲の温度で実施されうる。
【００４６】
乾燥させた前記担体を、更に熱処理工程に供し、それにより、想定される用途に適する物性が付与されうる。
【００４７】
第一の実施形態では、前記熱処理は、少なくとも１つの熱水処理と、少なくとも１つの焼成工程とを含む。「熱水処理」という用語は、水の存在下、周囲温度を上回る温度での処理を意味する。好ましくは、前記熱水処理は、１００℃〜３００℃の範囲の温度で、０．５〜８時間実施される。
【００４８】
この熱水処理の間、前記アルミナは様々な方式により処理されうる。例えば、アルミナに酸性溶液を事前に含浸させ、次いで、蒸気相又は液相において熱水処理に供することが可能である。この熱水処理の前の含浸は、乾式で実施してもよく、又は、アルミナを酸性水溶液に浸漬させることにより実施してもよい。「乾式含浸」という用語は、処理済のアルミナによる水の取り込み量以下の体積の溶液とアルミナとを接触させることを意味する。好ましくは、前記含浸は乾式含浸である。
【００４９】
酸性溶液で事前に含浸させなかったアルミナ担体を処理することも可能であり、この場合、酸性度は熱水処理の間に用いられる適切な水溶液により提供される。
【００５０】
前記酸性水溶液は、アルミナの少なくとも一部を溶解させるのに使用できる少なくとも１つの酸性化合物を含む。「アルミナの少なくとも一部を溶解するのに使用できる酸性化合物」という用語は、アルミナと接触したときに少なくとも一部のアルミニウムイオンを溶解させる、如何なる酸性化合物をも意味する。好ましくは、前記酸は、アルミナ担体中のアルミナの少なくとも０．５重量％を溶解させるのに使用できる。好ましくは、この酸は、硝酸、塩酸、過塩素酸及び硫酸等の強酸、又は水溶液が４未満のｐＨを示す濃度で用いられる、例えば酢酸等の弱酸、又はこれらの酸の混合物から選択される。
【００５１】
好ましい実施形態によると、前記熱水処理は、硝酸及び酢酸単独、又はそれらの混合物の存在下で実施される。この処理はオートクレーブ中で実施され、この場合、好ましくは、欧州特許出願公開第０３８７１０９号明細書で定義されるような、回転バスケット式オートクレーブで実施されうる。
【００５２】
前記熱水処理はまた、飽和蒸気圧下で、又は、処理温度に対応する飽和蒸気圧の少なくとも７０％の水蒸気分圧下で実施されうる。
【００５３】
この第一の実施形態による熱水処理の後に行われる焼成工程は、通常、４００℃〜１５００℃の範囲の温度、好ましくは８００℃〜１３００℃の範囲の温度で、１〜８時間、通常０〜５０重量％の範囲の水分を含む空気中で実施される。
【００５４】
前記熱処理工程の第１の実施形態の変形例によると、乾燥した担体を第１の焼成工程に供し、次に熱水処理工程、最後に第２の焼成工程に供してもよい。この場合、２つの焼成工程は上記の操作条件の範囲内で実施され、前記操作条件は各焼成工程で同一であってもよく、異なってもよい。
【００５５】
第２の代替的な熱処理の実施形態によると、前記担体は１回のみの焼成に供され、すなわち、この焼成工程の前にも後にも熱水処理が行われない。これは、通常、４００℃〜１５００℃の範囲の温度、好ましくは５００℃〜１２００℃の範囲の温度で、１〜８時間、通常０〜５０重量％の範囲の水分含量の空気中で実施される。この実施形態では、前記焼成工程は、望ましい焼成温度に達するまで、何段階かの一定温度で徐々に昇温させることにより実施されうる。
【００５６】
最後の熱処理の終わりにおいて、前記担体は通常、２０〜２００ｍ２／ｇの範囲の比表面積を有する。前記担体にはδ型、γ型又はθ型のアルミナタイプの結晶学的構造が存在し、それらは単独又は混合物として用いられる。様々な結晶学的構造の存在は、主に熱処理が実施される条件と、特に最終的な焼成温度と関係する。
【００５７】
本発明の触媒は、アルミナ担体と、リンと、少なくとも１つのＶＩＢ族の金属及び少なくとも１つのＶＩＩＩ族の金属から形成される活性相と、から構成される。その調製の間、前記触媒は焼成に供されることがなく、すなわち、前記含浸された触媒前駆体は、２００℃超の温度による熱処理工程に供されない。
【００５８】
ＶＩＩＩ族の金属の総含有量は、触媒総重量に対して、ＶＩＩＩ族の金属の酸化物で０．１重量％〜１０重量％の範囲、好ましくは０．６重量％〜８重量％の範囲、より好ましくは２重量％〜７重量％の範囲、更に好ましくは２重量％〜６重量％の範囲であり、より更に好ましくは、触媒総重量に対して、ＶＩＩＩ族の金属の酸化物で３重量％〜６重量％の範囲である。
【００５９】
ＶＩＢ族の金属の含有量は、触媒総重量に対して、ＶＩＢ族の金属の酸化物で３重量％〜３５重量％の範囲、好ましくは５重量％〜３０重量％の範囲、より好ましくは７重量％〜２８重量％の範囲、より更に好ましくは触媒総重量に対して、ＶＩＢ族の金属の酸化物で１０重量％〜２５重量％の範囲である。
【００６０】
本発明の触媒は、通常、触媒総重量に対してＰ２Ｏ５で０．３重量％〜１０重量％の範囲、好ましくは触媒総重量に対してＰ２Ｏ５で２重量％〜８重量％の範囲の、リン含量を有する。例えば、前記触媒中に存在するリンは、ＶＩＢ族の金属と、場合によってはヘテロポリアニオンの形態のＶＩＩＩ族の金属と、結合する。
【００６１】
本発明の水素化処理触媒は、酸化物の形で、２０〜１５０ｍ２／ｇの範囲、好ましくは３０〜１２０ｍ２／ｇの範囲、より好ましくは４０〜９５ｍ２／ｇの範囲、更に好ましくは５０〜９０ｍ２／ｇの範囲の比表面積を有することを特徴とする。
【００６２】
更に、触媒の単位表面積あたりのＶＩＢ族の金属の原子数として表される、触媒における前記金属の密度は、触媒のｎｍ２あたりＶＩＢ族の金属の原子数７〜３０の範囲、好ましくは触媒のｎｍ２あたりＶＩＢ族の金属の原子数７〜２５の範囲、更に好ましくは触媒のｎｍ２あたりＶＩＢ族の金属の原子数７〜２０の範囲である。より更に好ましくは、触媒の単位表面積あたりのＶＩＢ族の金属の原子数として表される、前記金属の密度は、触媒のｎｍ２あたりＶＩＢ族の金属の原子数７〜１５の範囲である。例えば、前記触媒が２０重量％の酸化モリブデンＭｏＯ３（すなわち１３．３３重量％のＭｏ）を含み、１００ｍ２／ｇの比表面積を有する場合、密度ｄ（Ｍｏ）は以下のようになる：
ｄ（Ｍｏ）＝（１３．３３×ＮＡ）／（１００×１０１８×１００×９６）＝８．３原子のＭｏ／触媒のｎｍ２
前記触媒中の、ＶＩＩＩ族の金属のＶＩＢ族の金属に対するモル比は、通常、０．１〜０．８の範囲、好ましくは０．２〜０．６の範囲である。
【００６３】
更に、リン／（ＶＩＢ族の金属）のモル比は、通常、０．１〜０．７の範囲、好ましくは０．２〜０．６の範囲である。
【００６４】
前記触媒の活性相に存在するＶＩＢ族の金属は、好ましくはモリブデン及びタングステンから選択される。
【００６５】
前記触媒の活性相に存在するＶＩＩＩ族の金属は、好ましくはコバルト、ニッケル及びこれらの２つの元素の混合物から選択される。
【００６６】
前記触媒の活性相は、好ましくは以下の元素の組合せにからなる群から選択される：
ニッケル−モリブデン、コバルト−モリブデン、及びニッケル−コバルト−モリブデン；
より好ましくは、前記活性相は、コバルト及びモリブデンから構成される。
【００６７】
本発明の触媒は、以下の工程を含む製造方法により調製される：
ａ）少なくとも１つのＶＩＢ族の金属の成分と、少なくとも１つのＶＩＩＩ族の金属の成分と、リンとを、触媒前駆体が得られるような形態で担体と接触させる工程；
ｂ）工程ａ）で得られた前記触媒前駆体を、２００℃未満の温度で乾燥させ、その後の調製を行わない工程。
【００６８】
前記担体と接触させる工程ａ）には、幾つかの実施形態が含まれる。前記の触媒の製造方法における工程ａ）の第１の実施形態では、前記成分であるＶＩＢ族の金属、ＶＩＩＩ族の金属及びリンは、１つ又は複数の共含浸工程（すなわち、前記成分であるＶＩＢ族の金属、ＶＩＩＩ族の金属及びリンが、前記担体上へ同時に導入される）を用いて、前記の担体上に堆積する。前記１つ又は複数の共含浸工程は好ましくは、乾式含浸によって、又は過剰の溶液を用いた含浸によって実施される。この第１の実施形態が、幾つかの共含浸工程の実施を含む場合、各々の共含浸工程の後に、通常、２００℃未満の温度、有利には５０〜１８０℃の範囲、好ましくは６０〜１５０℃の範囲、より好ましくは７５〜１４０℃の範囲の温度で中間乾燥工程を実施する。
【００６９】
好ましい共含浸の実施形態によると、コバルト、モリブデン及びリンが含まれる場合、含浸水溶液は、前記溶液中でヘテロポリアニオンの形成を促進するｐＨ条件下で調製される。例えば、かかる水溶液のｐＨは１〜５の範囲である。
【００７０】
前記の触媒の製造方法における工程ａ）の第２の実施形態によると、前記触媒前駆体は、連続的に、かつ任意の順序で、前記担体上にＶＩＢ族の金属の成分と、ＶＩＩＩ族の金属の成分と、リンと、を堆積させることにより調製される。前記堆積は、乾式含浸により、過剰含浸により、あるいは当業者に公知の方法を使用した堆積−沈殿により、実施されうる。この第２の実施形態では、ＶＩＢ族及びＶＩＩＩ族の金属成分並びにリンは、２つの連続する含浸の間の中間の乾燥工程を伴い、幾つかの含浸工程によって堆積させてもよく、前記乾燥工程は、一般に５０℃〜１８０℃の範囲、好ましくは６０℃〜１５０℃の範囲、より好ましくは７５℃〜１４０℃の範囲の温度条件で実施される。
【００７１】
前記の金属及びリンを堆積させる方法に関係なく、含浸溶液の組成中に用いられる溶媒は、活性相の金属前駆体を溶解させる目的で選択され、例えば水又は有機溶剤（例えばアルコール）である。
【００７２】
例えば、用いられうるモリブデン源としては、その酸化物及び水酸化物、モリブデン酸及びそれらの塩（特にモリブデン酸アンモニウム、ヘプタモリブデン酸アンモニウムなどのアンモニウム塩）、リンモリブデン酸（Ｈ３ＰＭｏ１２Ｏ４０）及びそれらの塩、場合によってはケイモリブデン酸（Ｈ４ＳｉＭｏ１２Ｏ４０）及びその塩、が挙げられる。例えば、前記モリブデン源は、Ｋｅｇｇｉｎ型、ｌａｃｕｎａｒｙ  Ｋｅｇｇｉｎ型、置換Ｋｅｇｇｉｎ型、Ｄａｗｓｏｎ型、Ａｎｄｅｒｓｏｎ型、Ｓｔｒａｎｄｂｅｒｇ型のいかなるヘテロポリ化合物であってもよい。好ましくは、三酸化モリブデンが、Ｋｅｇｇｉｎ型、ｌａｃｕｎａｒｙ  Ｋｅｇｇｉｎ型、置換Ｋｅｇｇｉｎ型及びＳｔｒａｎｄｂｅｒｇ型のヘテロポリ化合物と共に用いられる。
【００７３】
用いられうるタングステン前駆体は、当業者に公知である。例えば、用いられうるタングステン源としては、その酸化物及び水酸化物、タングステン酸及びそれらの塩、（特にタングステン酸アンモニウム、メタタングステン酸アンモニウムなどのアンモニウム塩）、リンタングステン酸及びそれらの塩、場合によってはケイタングステン酸（Ｈ４ＳｉＷ１２Ｏ４０）及びその塩、が挙げられる。例えば、前記タングステン源は、Ｋｅｇｇｉｎ型、ｌａｃｕｎａｒｙ  Ｋｅｇｇｉｎ型、置換Ｋｅｇｇｉｎ型又はＤａｗｓｏｎ型のいかなるヘテロポリ化合物であってもよい。好ましくは、酸化物及びアンモニウム塩、例えばメタタングステン酸アンモニウム、又は、Ｋｅｇｇｉｎ型、ｌａｃｕｎａｒｙ  Ｋｅｇｇｉｎ型若しくは置換Ｋｅｇｇｉｎ型のヘテロポリアニオンが用いられる。
【００７４】
例えば、用いられうるコバルト前駆体は、その酸化物、水酸化物、ヒドロキシ炭酸塩、炭酸塩及び硝酸塩から有利に選択される。好ましくは水酸化コバルト及び炭酸コバルトが用いられる。
【００７５】
例えば、用いられうるニッケル前駆体としては、その酸化物、水酸化物、ヒドロキシ炭酸塩、炭酸塩及び硝酸塩から有利に選択される。好ましくは水酸化ニッケル及びヒドロキシ炭酸ニッケルが用いられる。
【００７６】
リンは、触媒の調製における様々な段階で、また様々な形態において、有利に導入されうる。リンは、前記アルミナ担体の成形の間、又は、好ましくはこの成形の後、導入されうる。それは例えば、選択されたマトリックス（例えば、好ましくはアルミニウムオキシヒドロキシド（ベーマイト、アルミナの前駆体））を解膠させる直前若しくは直後に導入されうる。それは、単独で、又はＶＩＢ族の金属及びＶＩＩＩ族の金属のうちの少なくとも１つとの混合物として、有利に導入されうる。リンは好ましくは、ＶＩＢ族及びＶＩＩＩ族の金属の前駆体と共に、混合物として、一度に若しくは部分的に、前記金属前駆体及びリン前駆体を含有する溶液を用い、前記アルミナ担体への乾式含浸によって、成形されたアルミナ担体に導入される。好ましいリン源はオルトリン酸Ｈ３ＰＯ４であるが、その塩及びエステル（リン酸アンモニウム等）又はそれらの混合物も使用できる。リンはまた、Ｋｅｇｇｉｎ型、ｌａｃｕｎａｒｙ  Ｋｅｇｇｉｎ型、置換Ｋｅｇｇｉｎ型又はＳｔｒａｎｄｂｅｒｇ型のヘテロポリアニオンの形状のＶＩＢ族元素と同時に導入されうる。
【００７７】
ＶＩＩＩ族及びＶＩＢ族の金属と、リンと、の1つ又は複数の含浸工程の終わりに、前記触媒前駆体は、当業者に公知の任意の技術を使用して行われる乾燥工程ｂ）に供される。この工程は常圧又は減圧下で有利に実施される。好ましくは、この工程は常圧下で実施される。この工程ｂ）は、２００℃未満、好ましくは５０〜１８０℃の範囲、より好ましくは６０〜１５０℃の範囲、更に好ましくは７５〜１４０℃の範囲の温度で実施される。
【００７８】
工程ｂ）は、空気又は他の任意の高温ガスを用いた流動床で有利に実施される。好ましくは、前記の乾燥が流動床で実施される場合、用いられるガスは空気又は不活性ガス（例えばアルゴン又は窒素）である。より好ましくは、前記乾燥は空気の存在下で流動床にて実施される。
【００７９】
好ましくは、この乾燥工程は、３０分〜４時間の範囲、好ましくは１時間〜３時間の範囲で実施される。
【００８０】
本発明に係る方法の工程ｂ）の終わりにおいては、例えば空気中で２００℃超の温度で行われる、その後の焼成工程も経ずに、乾燥触媒が得られる。
【００８１】
前記触媒は、水素化処理触媒として用いられる前に、硫化工程（活性化工程）を経るのが好ましい。この活性化工程は、当業者に公知の方法を用いて実施され、特に硫黄を還元しうる雰囲気中で、水素及び硫化水素の存在下で実施するのが好ましい。硫化水素は、直接用いてもよく、あるいは、硫黄含有剤（例えばジメチルジスルフィド）から発生させてもよい。
【００８２】
本発明の別の態様によると、前記水素化処理触媒は、上記のように、酸素及び／又は窒素を含有する１つ又は複数の有機化合物を更に含む。このタイプの触媒は、以下明細書において「ドーピングされた触媒」という用語で示す。前記触媒に存在する有機化合物は、２つ超の炭素原子と、少なくとも１つの酸素及び／又は窒素原子と、を含有する。
【００８３】
酸素を含有する有機化合物は、カルボン酸、アルコール、アルデヒド又はエステルから選択されうる。例えば、前記酸素を含有する有機化合物は、エチレングリコール、トリエチレングリコール、グリセロール、１５０〜１５００の分子量のポリエチレングリコール、アセトフェノン、２，４−ペンタンジオン、ペンタノール、酢酸、マレイン酸、シュウ酸、酒石酸、ギ酸、クエン酸、少なくとも６つのα（１−４）結合されたグルコピラノース単位から構成される環状オリゴ糖、及びジアルキルスクシネートからなるから選択されうる。ジアルキルスクシネートは、好ましくはＣ１−Ｃ４ジアルキルスクシネートであり、より好ましくは、ジメチルスクシネート、ジエチルスクシネート、ジプロピルスクシネート及びジブチルスクシネートからなる群から選択される。好ましくは、前記Ｃ１−Ｃ４ジアルキルスクシネートとして、ジメチルスクシネート又はジエチルスクシネートを用いる。より好ましくは、前記Ｃ１−Ｃ４ジアルキルスクシネートはジメチルスクシネートである。１つの実施形態によると、前記有機化合物はＣ１−Ｃ４ジアルキルスクシネート、特にジメチルスクシネートと酢酸との組合せを少なくとも含む。
【００８４】
窒素を含有する有機化合物は、アミンから選択されうる。例えば、前記窒素を含有する有機化合物は、エチレンジアミン又はテトラメチル尿素でありうる。
【００８５】
酸素及び窒素を含有する有機化合物は、アミノカルボン酸、アミノアルコール、ニトリル又はアミドから選択されうる。例えば、前記酸素及び窒素を含有する有機化合物は、アミノ三酢酸、１，２−シクロヘキサンジアミン四酢酸、モノエタノールアミン、アセトニトリル、Ｎ−メチルピロリドン、ジメチルホルムアミド又はエチレンジアミン四酢酸（ＥＤＴＡ）でありうる。
【００８６】
本発明のドーピングされた触媒は、以下の工程を含む方法を使用して調製される：
ｉ）少なくとも１つのＶＩＢ族の金属成分と、少なくとも１つのＶＩＩＩ族の金属成分と、リンと、少なくとも１つの酸素及び／又は窒素を含有する有機化合物と、を、ドーピングされた触媒が得られる形態で、担体と接触させる工程；
ｉｉ）工程ｉ）で得られたドーピングされた触媒前駆体を、２００℃未満の温度で乾燥させ、以降に焼成しない工程。
【００８７】
ドーピングされた触媒前駆体に用いられている、ＶＩＢ族の元素に対する酸素及び／又は窒素を含有する有機化合物のモル比は、工程ｉｉ）における乾燥工程の前において、０．０５〜９モル／モルの範囲、好ましくは０．１〜８モル／モルの範囲、より好ましくは０．２〜７モル／モルの範囲である。
【００８８】
例えば、前記の有機成分がＣ１−Ｃ４ジアルキルスクシネート（特にジメチルスクシネートで）と酢酸との混合物である場合、前記成分は好ましくは以下の量で導入される：
・  ドーピングされた触媒前駆体中のＶＩＢ族の元素に対する、ジアルキル（例えばジメチル）スクシネートのモル比が、０．０５〜２モル／モルの範囲、好ましくは０．１〜１．８モル／モルの範囲、より好ましくは０．１５〜１．５モル／モルの範囲；
・  ドーピングされた触媒前駆体中のＶＩＢ族の元素に対する、酢酸のモル比が、０．１〜５モル／モルの範囲、好ましくは０．５〜４モル／モルの範囲、より好ましくは１．３〜３モル／モルの範囲、更に好ましくは１．５〜２．５モル／モルの範囲。
【００８９】
接触工程ｉ）は、幾つかの実施形態を含む。
【００９０】
ドーピングされた触媒の調製方法における、工程ｉ）の第１の実施形態では、成分であるＶＩＢ族及びＶＩＩＩ族の金属、リン、並びに成分である有機化合物は、少なくとも１つの共含浸工程（好ましくは乾式含浸）を用いて担体に堆積する。この実施形態によると、前記の成分であるＶＩＢ族及びＶＩＩＩ族の金属、リン及び有機化合物は、同時に、前記の担体に導入される。この工程ｉ）の第１の実施形態は、１つ又は複数の共含浸工程の採用を含み、各共含浸工程は好ましくは、通常２００℃未満の温度、より好ましくは５０〜１８０℃の範囲、更に好ましくは６０〜１５０℃の範囲、より更に好ましくは７５〜１４０℃の範囲の中間の乾燥工程が続く。
【００９１】
ドーピングされた触媒の調製方法における、工程ｉ）の第２の実施形態では、少なくとも１つの酸素や窒素を含む有機化合物が、少なくとも１つのＶＩＩＩ族の金属と、少なくとも１つのＶＩＢ族の金属と、リンと、担体と、を含む触媒前駆体と接触する。この第２の実施形態は、「有機化合物の後含浸（ｐｏｓｔ−ｉｍｐｒｅｇｎａｔｉｏｎ）」として公知の調製方法である。これは例えば、乾式含浸によって実施される。
【００９２】
この第２の実施形態では、工程ｉ）における接触は、以下に詳細に記載される連続的な工程を含む：
ｉ１）アルミナ担体に、少なくとも１つのＶＩＢ族の金属と、少なくとも１つのＶＩＩＩ族の金属と、リンと、を含有する少なくとも１つの溶液を含浸させて含浸した担体を得る工程；
ｉ２）工程ｉ１）で得られた含浸した担体を、２００℃未満の温度で乾燥させ、それ以降に焼成せず、乾燥触媒を得る工程；
ｉ３）工程ｉ２）で得られた乾燥触媒を、酸素及び／又は窒素を含有する少なくとも１つの有機化合物からを含む溶液を含浸させ、ドーピングされた触媒前駆体を得る工程；
ｉ４）場合によっては、工程ｉ３）で得られるドーピングされた触媒前駆体を熟成させる工程。
【００９３】
工程ｉ１）では、ＶＩＢ族及びＶＩＩＩ属の金属は、好ましくは、アルミナベースの担体上に過剰の溶液を含浸させるための１つ又は複数の工程を通じて、あるいは、好ましくは、前記アルミナベースの担体への乾式含浸のための１つ又は複数の工程を通じて、金属の前駆体を含有する水溶液若しくは有機溶液を用いて、アルミナ担体に導入される。ＶＩＢ族及びＶＩＩＩ族の金属の前駆体、並びにリンの前駆体は、上記のとおりである。ＶＩＢ族及びＶＩＩＩ族の金属と、リンとのアルミナ担体への導入の次に、乾燥工程ｉ２）が続く。ここでは、２００℃未満、好ましくは５０〜１８０℃の範囲、より好ましくは６０〜１５０℃の範囲、又は、更に好ましくは７５〜１４０の範囲の温度で、溶媒（通常は水）が除去される。それにより得られる含浸した担体を乾燥させる処理の後、２００℃以上の温度の空気中で焼成する工程が決して続かない。
【００９４】
なお、工程ｉ１）及びｉ２）はそれぞれ、本発明に係る上記の「ドーピングされない」触媒の調製方法における工程ａ）及びｂ）に対応する。
【００９５】
工程ｉ３）によると、前記乾燥触媒は、酸素及び／又は窒素を含有する少なくとも１つの有機化合物を含む含浸溶液で含浸に供される。少なくとも１つの有機化合物を含む前記含浸溶液は、好ましくは水溶液である。
【００９６】
前記有機化合物は、１つ又は複数の、過剰量による含浸若しくは乾式含浸工程により、又は、当業者に公知の他の任意の手段による工程により、有利に堆積させることができる。好ましくは、前記有機化合物は、１度の含浸工程において、特に好ましくは１度の乾式含浸工程において導入される。
【００９７】
前記調製方法の工程ｉ４）によると、工程ｉ３）で得られるドーピングされた触媒の前駆体を、有利には常圧下、１７〜５０℃の範囲の温度で、熟成工程に供することができる。熟成させる時間は、通常１０分〜４８時間の範囲、好ましくは３０分〜５時間の範囲である。
【００９８】
任意の熟成工程の後、前記調製方法の工程ｉｉ）によると、ドーピングされた触媒前駆体を２００℃未満の温度で乾燥工程に供し、その後の焼成は行わない。
【００９９】
本発明の調製方法の乾燥工程ｉｉ）は、当業者に公知の任意の技術を使用して有利に実施される。有利には、常圧下又は減圧下で実施される。好ましくは、この工程は常圧下で実施される。
【０１００】
この工程ｉｉ）は、有利には５０〜１８０℃の範囲、好ましくは６０〜１５０℃の範囲、より好ましくは７５〜１４０℃の範囲の温度で実施される。工程ｉｉ）は、有利には、空気又は他の任意の高温ガスを用いて流動床で実施されうる。流動床で乾燥を実施する場合、好ましくは、前記ガスとして空気又は不活性ガス（例えばアルゴン又は窒素）を用いる。より好ましくは、前記乾燥は空気の存在下で流動床で実施される。好ましくは、この工程ｉｉ）は、３０分〜４時間の範囲、より好ましくは１時間〜３時間の範囲で行う。
【０１０１】
本発明の調製方法の工程ｉｉ）が終了した後、２００℃以上の温度でのいかなる触媒工程も実施することなく、ドーピングされた触媒が得られる。
【０１０２】
別の実施形態によると、ドーピングされた触媒の調製方法は、有機化合物との共含浸と、前記共含浸で用いたものと同一若しくは異なる有機化合物による処理後含浸とを組み合わせる。
【０１０３】
この実施形態は、以下の工程を含む：
ｉ）少なくとも１つのＶＩＢ族の金属成分と、少なくとも１つのＶＩＩＩ族の金属の成分と、リンと、酸素及び／又は窒素を含有する少なくとも１つの有機化合物とを含む溶液を、共含浸によって担体と接触させて、ドーピングされた触媒前駆体を得る工程；
ｉ’）工程ｉ）で得られたドーピングされた触媒前駆体を、２００℃未満の温度で乾燥させ、その後の焼成を行わない工程；
ｉ’’）工程ｉ’）で得られた乾燥済みのドーピングされた触媒前駆体を、酸素及び／又は窒素を含有する有機化合物の溶液と接触させる工程；
ｉｉ）工程ｉ’’）で得られた、含浸後のドーピングされた触媒前駆体を、２００℃未満の温度で乾燥させて、その後の焼成を行わずに、ドーピングされた触媒を得る工程。
【０１０４】
上記した処理条件がこの実施形態において適用できることは明らかである。
【０１０５】
前記ドーピングされた触媒は、使用前に活性化することが有利である。この活性化処理は、当業者に公知の方法を用いて実施される硫化処理に該当し、好ましくは、水素及び硫化水素の存在下、硫黄を還元する雰囲気において実施される。
【０１０６】
このように得られるドーピングされた触媒は、有利には中間の焼成工程を経ずに、硫化工程に供される。前記ドーピングされた触媒は、有利にはエクスシチュ（ｅｘ  ｓｉｔｕ）又はインシチュ（ｉｎ  ｓｉｔｕ）で硫化される。本発明の乾燥触媒において記載したものと同じ硫化剤が使用できる。
【０１０７】
本発明はまた、炭化水素留分の水素化処理方法に関する。特に、前記方法は範囲３０〜２６０℃の分留温度の範囲の炭化水素留分の水素化脱硫である。好ましくは、この炭化水素留分は、ガソリンタイプの留分である。より好ましくは、前記ガソリン留分は、例えば、接触分解（流動接触分解）装置から得られるオレフィンガソリン留分である。
【０１０８】
本発明の水素化脱硫処理は、炭化水素フィード中の有機硫黄化合物を硫化水素（Ｈ２Ｓ）に変換するのと同時に、前記フィード中に存在するオレフィンの水素化処理をできるだけ制限することができる。
【０１０９】
前記水素化処理工程は、以下の条件下で、本発明に係る触媒及び水素と、炭化水素留分とを接触させる工程からなる：
・  ２００〜４００℃の範囲、好ましくは２３０〜３３０℃の範囲の温度；
・  １〜３ＭＰａの範囲、好ましくは１．５〜２．５ＭＰａの範囲の全圧；
・  １〜１０時−１の範囲、好ましくは２〜６時−１の範囲の空間速度（ＨＳＶ）（触媒の体積に対する、フィードの体積流量として定義）；
・  １００〜６００ＮＬ／Ｌ範囲、好ましくは２００〜４００ＮＬ／Ｌの範囲の、水素／ガソリンフィード体積の比。
【０１１０】
前記の触媒的水素化脱硫工程は、１つ又は複数の一連の固定床型又は沸騰床型の反応装置で実施されうる。前記工程を、少なくとも２台の反応装置を直列に用いて実施する場合、第１の水素化脱硫反応装置で得られる生成物からＨ２Ｓを除去する装置を設け、その後、第２の水素化脱硫反応装置で前記生成物を処理することが可能である。
【実施例】
【０１１１】
【実施例１】
【０１１２】
焼成触媒Ａの調製（本発明によらない）
比表面積８０ｍ２／ｇの遷移アルミナを、触媒Ａの担体Ｓ１とした。８００℃にてギブサイトを（０．８秒の短い滞留時間で）熱分解させる工程により、遷移アルミナを得た。水で洗浄し、粉末上のナトリウム含量を減少させ、前記と同様に２回目の迅速な脱水処理を実施した。得られたアルミナ粉末を次にボウル造粒機でビーズ状に成形し、次に１５０℃で乾燥させた。最後に、この担体を８時間、の高い水分圧（１００％）にて熱水処理し、その後８５０℃にて焼成した。
【０１１３】
三酸化モリブデン、水酸化第一コバルト及びリン酸を含有する水溶液で担体を乾式含浸に供し、触媒Ａを調製した。金属及びリンの前駆体を含有する溶液の量を、担体による水の取り込み量（０．９７ｍＬ／ｇ）と厳密に等しくした。最終的に得られる触媒中のモリブデン、コバルト及びリンが、望ましい濃度（重量％）となるよう、水溶液中の金属前駆体の濃度を調節した。金属前駆体を完全に溶解させるため、含浸溶液を９０℃で２時間、還流加熱した。担体への乾式含浸の後、触媒を、水を飽和させた容器中で１時間３０分熟成させ、オーブンで９０℃の空気中で乾燥させ、更に４５０℃の空気中で焼成した。
【０１１４】
焼成した後に得られた触媒Ａは、１５．５重量％のモリブデン（ＭｏＯ３当量）、３．４重量％のコバルト（ＣｏＯ当量）及び３．９重量％のリン（Ｐ２Ｏ５当量）を含み、６２ｍ２／ｇの比表面積であり、触媒のｎｍ２当たり１０．６のモリブデン原子の表面積当たり密度であった。この触媒のための原子比率は、以下の通りであった：Ｃｏ／Ｍｏ＝０．４２、Ｐ／Ｍｏ＝０．５１。
【実施例２】
【０１１５】
尿素及びクエン酸でドーピングし、リンを含まない触媒Ｂの調製（本発明によらない）
１１００℃の空気中で押出し成形したアルミナ担体Ｓ０を再度焼成して得た、４４ｍ２／ｇの比表面積を有する遷移アルミナを触媒Ｂの担体Ｓ２とした。
【０１１６】
担体Ｓ０は、アルミン酸ナトリウム及び硫酸アルミニウムとの混合による沈殿反応により合成した。この反応は、６０℃の温度、ｐＨ９にて、６０分間、２００ｒｐｍで撹拌することにより実施した。得られたゲルを、Ｚアームミキサーで混合する工程に供し、ペーストを得た。ペーストを直径１．６ｍｍのオリフィスを有する三葉形の鋳型に通して押出しを行った。得られた押出し成形物を次に１５０℃で乾燥させ、更に４５０℃の空気中で焼成した。担体Ｓ０を次に１１００℃の空気中で焼成し、担体Ｓ２を得た。
【０１１７】
コバルト及びモリブデンの前駆体（それぞれ炭酸コバルト及びヘプタモリブデン酸アンモニウム）を含有する水溶液を用いて、担体Ｓ２の乾式含浸により触媒Ｂを調製した。この溶液は尿素及びクエン酸を更に含んでいた。尿素／モリブデン及びクエン酸／モリブデンモルの比がそれぞれ３．８及び０．６となるように尿素及びクエン酸の濃度を設定した。含浸溶液の体積を水で調節し、担体の水取り込み体積（０．６２ｍＬ／ｇ）と厳密に等しくした。最終的に得られる触媒中のモリブデン、コバルトとリンの濃度が望ましい濃度（重量％）となるよう、溶液中のコバルト及びモリブデンの濃度を調節した。含浸の後、触媒をオーブンで１１０℃の空気中で乾燥させた。空気中での焼成をその後実施しなかった。
【０１１８】
乾燥後に得られた触媒Ｂは、１５．３重量％のモリブデン（ＭｏＯ３酸化物当量）、３．３重量％のコバルト（ＣｏＯ酸化物当量）含量で、３４ｍ２／ｇの比表面積で、触媒のｎｍ２あたりのモリブデンの表面積当たり密度が１８．７原子（「ｄＭｏ」と示す）であった。この触媒は０．４１のＣｏ／Ｍｏ原子比率であり、リンを含まなかった。
【実施例３】
【０１１９】
（本発明による）乾燥触媒Ｃ〜Ｉの調製
触媒Ａと同じプロトコルによる乾式含浸、遷移アルミナをベースとする異なる担体、更に同じ熟成工程及び乾燥工程を用い、触媒Ｃ〜Ｉを得た。乾燥工程の後に、空気中で焼成する処理を実施しなかった。三酸化モリブデン、水酸化第一コバルト及びリン酸を水に溶解させ、含浸溶液を得た。溶液中に添加する前駆体の量を調節し、最終的に得られる触媒中に含まれる前駆体の量を最適化した。
【０１２０】
様々な条件下でアルミナＳ０を後処理することにより、アルミナＳ３、Ｓ４及びＳ５を調製した。８５０℃の湿った空気中（５０％の水／ｋｇ乾燥空気）で焼成し、担体Ｓ３を得た。オートクレーブ中で３時間、６．５％の酢酸の存在下で１００℃の熱水処理を行った後、空気中１０００℃で焼成し、担体Ｓ４を得た。１１５０℃の空気中で担体Ｓ４を焼成し、担体Ｓ５を得た。
【０１２１】
表１は、使用した担体Ｓ１、Ｓ２、Ｓ３、Ｓ４及びＳ５の特徴を示す。
【０１２２】
【表１】
0006642986.tif 000002
【０１２３】
Ｘ線回折によって結晶相を解析した。ＡＳＴＭ  Ｄ３６６３−０３基準に従い、窒素の吸脱着法を用い、ＢＥＴ比表面積を測定した。ＡＳＴＭ  Ｄ４２８４−０３基準に従い、水銀ポロシメトリーにより、体積及び全細孔容積によるメジアン径を算出した。
【０１２４】
得られた触媒の金属含量、並びに、ＶＩＢ族の金属（モリブデン）の密度（ｄＭｏ：触媒の単位表面積あたりのモリブデンの原子数として表される（原子／ｎｍ２）を、表２にまとめる。
【０１２５】
【表２】
0006642986.tif 000003
【実施例４】
【０１２６】
触媒Ａ〜Ｉの触媒性能の評価
１０重量％の２，３−ジメチルブト−２−エン及び０．３３重量％の３−メチルチオフェン（すなわち、フィード中の硫黄の重量が１０００ｐｐｍ）を含有する接触分解ガソリン（ＦＣＣ）を、代表的なモデルフィードとして用い、様々な触媒性能の評価を行った。ヘプタンを溶媒として用いた。
【０１２７】
４ｍＬの触媒の存在下、１．５ＭＰａの全圧、２１０℃の温度、ＨＳＶ＝６時−１（ＨＳＶ＝フィードの体積流量／触媒の体積）及び３００ＮＬ／ＬのＨ２／フィード体積比の条件で、固定床流動床反応装置にて水素化脱硫反応（ＨＤＳ）を実施した。ＨＤＳ反応に先立ち、常圧下、１５％（ｍｏｌ）のＨ２Ｓを含有する水素流中で２時間、３５０℃でインシチュで触媒を硫化した。
【０１２８】
各々の触媒を、連続的に、反応装置中に置いた。異なる時間間隔でサンプリングをし、気相式クロマトグラフィ分析により、試薬の消失と生成物の生成を観察した。
【０１２９】
触媒活性及び選択性について、触媒の性能を評価した。水素化脱硫活性（ＨＤＳ）の結果は、３−メチルチオフェンのＨＤＳ反応の速度定数（ｋＨＤＳ）に基づき、添加された触媒の体積により標準化し、硫黄を含む化合物に関する一次速度論を用いて推定することにより得た。オレフィンの水素化処理活性（ＨｙｄＯ）の結果は２，３−ジメチルブト−２−エンの水素化処理反応の速度定数に基づき、添加された触媒の体積により標準化し、オレフィンに関する一次速度論を用いて推定することにより得た。
【０１３０】
触媒の選択性は、速度定数を標準化した比率（ｋＨＤＳ／ｋＨｙｄＯ）として表される。高い比率ｋＨＤＳ／ｋＨｙｄＯは、触媒の選択性が高いことを示す。
【０１３１】
触媒Ａを参照値として用い（相対的なＨＤＳ活性及び相対的な選択性＝１００）、得られた数値を標準化した。すなわち、上記の性能は相対的なＨＤＳ活性及び相対的な選択性である。
【０１３２】
【表３】
0006642986.tif 000004
【０１３３】
本発明の触媒は全て、オレフィン水素化処理に対する水素化脱硫の選択性について、本発明によらない触媒（すなわち触媒Ａ（焼成した触媒）及び触媒Ｂ（リンを含まない触媒））と比較し向上していた。この触媒の選択性の向上により、オレフィン水素化処理によるオクタン価の減少を可能な限り防止できるため、特にオレフィンを含有するガソリンの水素化脱硫工程を実施する場合に特に有利である。
【０１３４】
触媒Ｃ〜Ｉはまた、本発明によらない触媒Ａ及び触媒Ｂと比較し水素化脱硫において高い活性を示す。
【実施例５】
【０１３５】
有機共含浸分子の存在下での（本発明による）乾燥触媒Ｋ１及びＫ２の調製
担体Ｓ４の乾式含浸により、触媒Ｋ１及びＫ２を得た。金属及びリンの前駆体を含有する含浸水溶液の体積を、担体の水取り込み量（０．９１ｍＬ／ｇ）と厳密に等しくした。最終的に得られる触媒中のモリブデン、コバルト及びリンを好ましい濃度（重量％）とするため、水溶液中の金属前駆体の濃度を調節した。
【０１３６】
三酸化モリブデン、水酸化第一コバルト及びリン酸を溶解させ、更に有機分子としてクエン酸を添加して得た溶液を第１溶液とし、トリエチレングリコールを添加して得た溶液を第２溶液として、２つの含浸溶液を調製した。第１の含浸溶液は、クエン酸／モリブデンのモル比が０．４であった。第２の含浸溶液は、トリエチレングリコール／モリブデンのモル比が０．４であった。前記含浸溶液を９０℃で２時間、還流加熱し、金属前駆体が完全に溶解した溶液を得た。次にこれらの溶液を担体Ｓ４へ含浸させた。乾式含浸の後、水を飽和させた密封容器中で１時間３０分、触媒を熟成させ、更にオーブンで１２０℃の空気中で乾燥させた。クエン酸を含有する触媒Ｋ１の場合、モリブデン（ＭｏＯ３）、コバルト（ＣｏＯ）とリン（Ｐ２Ｏ５）の含量は、酸化物当量でそれぞれ１０．５、２．２及び２．９であった。
【０１３７】
トリエチレングリコール含む触媒Ｋ２の場合、モリブデン（ＭｏＯ３）、コバルト（ＣｏＯ）及びリン（Ｐ２Ｏ５）の含量は、酸化物当量でそれぞれ１０．４、２．２及び２．９であった。
【０１３８】
【表４】
0006642986.tif 000005
【実施例６】
【０１３９】
ポストドーピングによる有機分子の存在下の（本発明による）乾燥触媒Ｌ１、Ｌ２及びＬ３の調製
乾燥触媒Ｅから触媒Ｌ１、Ｌ２及びＬ３を得た。１つ又は複数の有機分子を含有する水溶液を混合して、追加的な乾式含浸工程を実施した。前記溶液の量を、乾燥触媒Ｅの水の取り込み量（０．７６ｍＬ／ｇ）及び調製される触媒の重量の関数として決定した。
【０１４０】
クエン酸を含有する水溶液の乾式含浸により、ドーピングされた触媒Ｌ１の前駆体を得た。クエン酸／モリブデンのモル比＝０．４が得られるように、前記溶液中のクエン酸濃度を決定した。
【０１４１】
トリエチレングリコールを含有する水溶液の乾式含浸により、ドーピングされた触媒Ｌ２の前駆体を得た。トリエチレングリコール／モリブデンのモル比＝０．４が得られるように、前記溶液中のトリエチレングリコールの濃度を決定した。
【０１４２】
ジメチルスクシネート及び酢酸を含有する水溶液の乾式含浸により、ドーピングされた触媒Ｌ３の前駆体を得た。ジメチルスクシネートとモリブデンとの間のモル比＝０．７が得られるように、ジメチルスクシネートの濃度を決定し、酢酸及びジメチルスクシネートとの間の体積比を０．７５に固定した。
【０１４３】
乾式含浸の後、ドーピングされた触媒Ｌ１、Ｌ２及びＬ３の各前駆体を、密封容器中に水を飽和させた雰囲気下で周囲温度にて１時間３０分間、空気中で熟成させ、次いでロータリーエバポレーター中において１４０℃で２時間乾燥させた。
【０１４４】
ドーピング前には、触媒Ｌ１、Ｌ２及びＬ３の前駆体の特徴は触媒Ｅと同一であった。
【実施例７】
【０１４５】
（本発明によらない）触媒Ａ及びＢと比較した、触媒Ｋ１、Ｋ２、Ｌ１、Ｌ２及びＬ３の性能の評価
実施例４の条件に従い、触媒の性能を測定した。結果を表６に示す。
【０１４６】
【表６】
0006642986.tif 000006
【０１４７】
本発明の触媒は全て、オレフィン水素化処理に対する水素化脱硫の選択性について、本発明によらない触媒Ａ（焼成）及び触媒Ｂ（焼成なし、リンなし）と比較し向上していた。
【０１４８】
この触媒の選択性の向上により、オレフィン水素化処理によるオクタン価の減少を可能な限り防止できるため、特にオレフィンを含有するガソリンの水素化脱硫工程を実施する場合に特に有利である。
【０１４９】
更に、前記触媒は、本発明によらない触媒Ａ（焼成）及び触媒Ｂ（焼成なし、リンなし）と比較し、非常に良好な相対ＨＤＳ活性を示す。以上のように、いかなる特定の理論にも拘束されないが、共含浸又はポストドーピングにより有機分子を添加することにより、とりわけ、相対ＨＤＳ活性を顕著に向上させることができる。